(57)【要約】      （修正有）【課題】天然歯に近い色調を備えた歯冠修復物を、高精度かつ安価に作製する方法を提供する。【解決手段】歯冠修復物の作製方法が、歯冠修復物の外観形状データと、歯冠修復物を構成するエナメル質、象牙質、および構造層のそれぞれの位置データおよび色調データと、を取得する取得工程と、色調データに基づいて、エナメル質、象牙質、および構造層用のコンポジットレジン材料を準備する材料準備工程と、外観形状データを用いて、歯冠修復物をかたどる、分割可能なシェルモールドを準備するシェルモールド準備工程と、分割したシェルモールド内に、少なくともエナメル質および象牙質用のコンポジットレジン材料を、位置データに基づいて塗布する塗布工程と、シェルモールドを組立て、その内部に構造層用のコンポジットレジン材料を充填する注入工程と、少なくとも構造層用のコンポジットレジン材料を硬化させる硬化工程と、を含む。【選択図】図１
2012045190.tif 000002
【特許請求の範囲】
【請求項１】
歯冠修復物の作製方法であって、
歯冠修復物の外観形状データと、歯冠修復物を構成するエナメル質、象牙質、および構造層のそれぞれの位置データおよび色調データと、を取得する取得工程と、
色調データに基づいて、エナメル質、象牙質、および構造層用のコンポジットレジン材料を準備する材料準備工程と、
外観形状データを用いて、歯冠修復物をかたどる、分割可能なシェルモールドを準備するシェルモールド準備工程と、
分割したシェルモールド内に、少なくともエナメル質および象牙質用のコンポジットレジン材料を、位置データに基づいて塗布する塗布工程と、
シェルモールドを組立て、その内部に構造層用のコンポジットレジン材料を充填する注入工程と、
少なくとも構造層用のコンポジットレジン材料を硬化させる硬化工程と、を含むことを特徴とする歯冠修復物の作製方法。
【請求項２】
歯冠修復物の作製方法であって、
歯冠修復物の外観形状データ、歯冠修復物を構成するエナメル質、象牙質、および構造層のそれぞれの位置データ、およびエナメル質と象牙質の色調データと、を取得する取得工程と、
色調データに基づいてエナメル質と象牙質用のコンポジットレジン材料を準備するとともに、別途構造層用のコンポジットレジンを準備する材料準備工程と、
外観形状データを用いて、歯冠修復物をかたどる、分割可能なシェルモールドを準備するシェルモールド準備工程と、
分割したシェルモールド内に、少なくともエナメル質および象牙質用のコンポジットレジン材料を、位置データに基づいて塗布する塗布工程と、
シェルモールドを組立て、その内部に構造層用のコンポジットレジン材料を充填する注入工程と、
少なくとも構造層用のコンポジットレジン材料を硬化させる硬化工程と、を含むことを特徴とする歯冠修復物の作製方法。
【請求項３】
上記硬化工程の後に、
シェルモールドから取り出した歯冠修復物を加熱し、歯冠修復物中のレジン成分を除去して多孔質の歯冠修復物を得る工程と、
歯冠修復物を焼結する工程と、
歯冠修復物をパウダー状ガラスに接触させた状態で加熱し、多孔質の歯冠修復物中に溶融したガラスを浸透させる工程と、
歯冠修復物の外部に付着した余分なガラスを除去する工程と、を含むことを特徴とする請求項１または２に記載の作製方法。
【請求項４】
上記取得工程は、患者の口腔内の３次元イメージから、ＣＡＤ装置を用いて欠損部分に挿入する歯冠修復物の外観形状を設計する工程を含むことを特徴とする請求項１〜３のいずれか１項に記載の製造方法。
【請求項５】
上記取得工程は、患者の天然歯の３次元色調データから、少なくともエナメル質と象牙質の位置データおよび色調データを取得する工程を含むことを特徴とする請求項１〜３のいずれか１項に記載の製造方法。
【請求項６】
上記シェルモールド準備工程は、歯科修復物の外観データを用いて、３次元に樹脂を積層してシェルモールドを形成する工程であることを特徴とする請求項１〜３のいずれか１項に記載の製造方法。
【請求項７】
上記塗布工程は、ディスペンサを用いてコンポジットレジン材料を点状に吐出する工程であることを特徴とする請求項１〜３のいずれか１項に記載の製造方法。
【請求項８】
上記塗布工程は、エナメル質用のコンポジットレジン材料を塗布して硬化させ、更に象牙質用のコンポジットレジン材料を塗布して硬化させる工程であることを特徴とする請求項１〜３のいずれか１項に記載の製造方法。
【請求項９】
上記塗布工程は、エナメル質と象牙質の境界がグラディエーション状になるように、エナメル質と象牙質用のコンポジットレジン材料を、それぞれ点状に塗布する工程を含むことを特徴とする請求項１〜３のいずれか１項に記載の製造方法。
【請求項１０】
上記硬化工程は、構造層用のコンポジットレジン材料をシェルモールドに充填し、加圧しながら硬化させる工程であることを特徴とする請求項１〜３のいずれか１項に記載の製造方法。
【請求項１１】
上記エナメル質、象牙質、および構造層用のコンポジットレジン材料は、光重合性または熱重合性であることを特徴とする請求項１〜１０のいずれか１項に記載の製造方法。
【請求項１２】
互いに色調の異なるコンポジットレジン材料からなるエナメル質、象牙質、および構造層の３層を含むことを特徴とする歯冠修復物。
【請求項１３】
互いに色調の異なる多孔質のセラミック材料からなるエナメル質、象牙質、および構造層の３層を含み、セラミック材料中にガラスを浸透させたことを特徴とする歯冠修復物。
【請求項１４】
少なくとも上記エナメル層と上記象牙層との境界が、エナメル層から象牙層に漸次材料が置き換わるグラディエーション状であることを特徴とする請求項１２または１３に記載の歯冠修復物。
【発明の詳細な説明】
【技術分野】
【０００１】
本発明は歯冠修復物およびその作製方法に関し、特にコンポジットレジン製歯冠修復物やセラミック製歯冠修復物およびその作製方法に関する。
【背景技術】
【０００２】
近年、審美性等の理由から、金属製の歯冠修復物に代わりセラミック製の歯冠修復物に対する需要が増大している。セラミック製の歯冠修復物の作製には、ＣＡＤ／ＣＡＭシステムが導入されている。ＣＡＤ／ＣＡＭシステムでは、まず、歯列データに基づいてコンピュータ上で歯冠修復物の形状が決定される。続いて、かかる形状に基づいてブロック状のセラミックをドリルで切削し、歯冠修復物が作製される。
【先行技術文献】
【非特許文献】
【０００３】
【非特許文献１】Nakamura T., Tanaka H, Kinuta S, Akao T, Okamaoto K, Wakabayashi K, Yatani H, "In vitro study on marginal and internal fit of CAD/CAM all-ceramic crowns", Dent Mater J. 2005 Sep; 24(3):456-9
【非特許文献２】Hotta Y, Miyazaki T, Fujiwara T, Tomita S, Shinya A, Sugai Y, Ogura H, "Durability of tungsten carbide burs for the fabrication of titanium crowns using dental CAD/CAM", Dent Mater J. 2004 Jun; 23(2):190-6
【非特許文献３】Li H, You DO, Zhou CR, Ran JG, "Study on machinable glass-ceramic containing fluorophlogopite for dental CAD/CAM system", J Mater Sci Mater Med. 2006 Nov; 17(11):1133-7
【発明の概要】
【発明が解決しようとする課題】
【０００４】
セラミックの切削加工は、１つずつセラミック材料から切削するため、１つの歯冠修復物の作製に時間がかかり、製造コストが高くなるとともに、廃棄される切削くずや削り残しが無駄になるという問題があった。
また、ドリルの細さには限界があり、細かい形状の部分ではドリルが入らないため切削のためにオフセットを行う必要がある。このため設計通りの細かさの形状を再現できないという問題があった。
また、ドリルの摩耗により、完成した歯冠修復物の形状がＣＡＤ上で設計した歯冠修復物の形状から誤差を生じるため、患者の口腔内への装着時に調整が必要になるという問題があった。また、消耗品であるドリルの刃も高価であった。
更に、天然歯のような色調が得られず、審美性が劣るという問題もあった。
【０００５】
そこで、本発明は、天然歯に近い色調を備えた歯冠修復物を、高精度かつ安価に作製する方法を提供することを目的とする。
【課題を解決するための手段】
【０００６】
本発明は、歯冠修復物の作製方法であって、歯冠修復物の外観形状データと、歯冠修復物を構成するエナメル質、象牙質、および構造層（フレーム層）のそれぞれの位置データおよび色調データと、を取得する取得工程と、色調データに基づいて、エナメル質、象牙質、および構造層用のコンポジットレジン材料を準備する材料準備工程と、外観形状データを用いて、歯冠修復物をかたどる、分割可能なシェルモールドを準備するシェルモールド準備工程と、分割したシェルモールド内に、少なくともエナメル質および象牙質用のコンポジットレジン材料を、位置データに基づいて塗布する塗布工程と、シェルモールドを組立て、その内部に構造層用のコンポジットレジン材料を充填する注入工程と、少なくとも構造層用のコンポジットレジン材料を硬化させる硬化工程と、を含むことを特徴とする歯冠修復物の作製方法である。
【発明の効果】
【０００７】
本発明にかかる歯冠修復物の作製方法では、高精度で、短時間に、歯冠修復物の作製が可能となる。
また、切削くず等の発生やドリルの消耗といった問題もなく、安価に歯冠修復物が作製できるとともに、環境にも配慮した作製方法となる。
また、審美的にも優れた、天然歯のような色調の歯冠修復物を得ることができる。
【図面の簡単な説明】
【０００８】
【図１】本発明の実施の形態１にかかる歯冠修復物の作製方法のフローチャートである。
【図２Ａ】吐出装置の全体写真である。
【図２Ｂ】ディスペンサを搭載したロボットとそのコントローラの写真である。
【図２Ｃ】ディスペンサの拡大写真である。
【図３】歯冠修復物用シェルモールドの概略図である。
【図４Ａ】シェルモールドおよび／または完成した歯冠修復物の写真である。
【図４Ｂ】シェルモールドおよび／または完成した歯冠修復物の写真である。
【図４Ｃ】シェルモールドおよび／または完成した歯冠修復物の写真である。
【図４Ｄ】シェルモールドおよび／または完成した歯冠修復物の写真である。
【図５】本発明の実施の形態２にかかる歯冠修復物の作製方法のフローチャートである。
【発明を実施するための形態】
【０００９】
実施の形態１
図１は、本発明の実施の形態１にかかる、コンポジットレジン製歯冠修復物の作製方法のフローチャートである。コンポジットレジン製歯冠修復物では、レジン成分を含む歯冠修復物が患者の口腔内に固定される。かかる製造方法は以下の工程Ｓ１〜Ｓ５を含む。
【００１０】
工程Ｓ１：データ取得工程
歯冠修復物の挿入が必要な欠損部分を含む患者の口腔内のＣＴ像を撮影し、これを基に、患者の口腔内の３次元イメージを作成する。３次元イメージの作成は、断層写真であるＣＴ像を積み上げて合成して行う。この合成には例えばハプティックデバイス（商品名：ＰＨＡＮＴｏＭ、米国SensAble Technologies 社製）を用いる。ここではＣＴ像を用いて説明するが、ＭＲＩ（Magnetic Resonance Imaging：磁気共鳴映像）を用いても構わない。
【００１１】
工程Ｓ２：設計工程
取得した患者の口腔内の３次元イメージから、ＣＡＤ装置を用いて欠損部分に挿入する歯冠修復物を設計する。歯冠修復物の設計工程では、コンピュータ上で３次元イメージの咬合動作を行い、歯冠修復物の外観形状を決定する。咬合動作には、例えば、ＦＧＰ（Functionally Generated Path）法をコンピュータ上で行うＦＧＶＰ（Functionally Generated Virtual Path）法が用いられる（例えば、特開２０１０−１７４６７号公報参照）。具体的には、コンピュータ上で、３次元イメージの上下顎関節を滑走運動させたり、上下歯列を誘導運動（並進運動や回転運動）させて、接触領域を検出しながら、歯冠修復物の形状を修正する。
【００１２】
次に、歯冠修復物の色調を決定する。具体的には、まず、患者の歯を、色見本の義歯と比較して１つの色見本（Ａ１、Ａ２、Ｂ３等）を選択し、次に、選択した色見本の３次元色調データを３次元スキャナを用いて取得する。かかる３次元色調データは、色見本の義歯をスキャンして取得するが、簡易的には色見本毎に予めデータを準備しておいてもよい。また、３次元スキャナを用いて、患者の欠損部分に隣接する歯のような、歯冠修復物に類似した歯の色調分析を行って取得しても良い。
【００１３】
次に、取得した歯冠修復物の３次元色調データに応じて、歯冠修復物を形成する材料を決定する。天然歯は、色調の異なるエナメル質、象牙質、構造層（フレーム層）が積層して歯の全体の色調を決定している。そこで、歯冠修復物の色調を決定するために、歯冠修復物をエナメル質、象牙質、構造層の３層構造と仮定し、各層に用いる材料を、３次元色調データに応じて決定する。なお、構造層の色調は、歯冠修復物全体の色調への影響が小さいことから、エナメル質と象牙質の色調のみを、取得した歯冠修復物の３次元色調データから決定し、構造層には常に同じ材料（色調は一定）を用いることもできる。
【００１４】
例えば、色見本の義歯の色調に対応するように、予め、エナメル質、象牙質、構造層のそれぞれの材料を義歯毎にテーブル化しておいても良い。
【００１５】
続いて、コンピュータ上で、歯冠修復物の外観データと色調データを基に、エナメル質、象牙質、構造層の位置データ（形状データ）を決定する。具体的には、デジタルモデリングツール（商品名：FreeForm、米国SensAble Technologies 社製）を用いて、歯冠修復物のエナメル質、象牙質、構造層の形状シミュレーションを行い、歯冠修復物の外観の色調が患者の天然歯の色調に近くなるような位置データを決定する。もちろん、エナメル質、象牙質、構造層の材料データも、シミュレーションの結果に応じて変えても良い。
【００１６】
以上で、歯冠修復物の外観形状、エナメル質、象牙質、構造層の形状データ（歯冠修復物中での位置データ）および材料データを含む設計データが得られる。ここでは、歯冠修復物をエナメル質、象牙質、構造層の３層構造としたが、コストや色調等を考慮して、２層構造や４層構造のような他の構造を用いることもできる。
【００１７】
工程Ｓ３１：シェルモールド作製工程
工程Ｓ２で得た歯冠修復物の外観形状の設計データに基づき、歯冠修復物形成用の凹型シェルモールド（鋳型）を、ＣＡＭ装置を用いて形成する。具体的には、ＯＢＪＥＴ社製の３次元プリンタ装置を用いて、アクリル等の透明樹脂からの凹型シェルモールドを形成する。シェルモールドは、複数の部分に分割できるように形成される。ここでは、歯冠修復物の上半分と下半分に分割できるシェルモールドについて説明するが、３分割等の構造としてもよい。歯冠修復物の材料に光重合レジンを用いる場合は、シェルモールドは透明樹脂から形成されるが、熱重合レジンを用いる場合には、必ずしも透明でなくても良い。
【００１８】
工程Ｓ３２：象牙質等の材料準備工程
工程Ｓ２で述べたように、３次元色調データを基に得られたエナメル質、象牙質、構造層の材料データを用いて、それぞれの材料を準備する。これらの材料には、例えば市販のコンポジットレジン（例えば、トクヤマデンタル株式会社製）が用いられ、具体的には、アクリル、ＢＩＳＧＭＡ、ＵＤＭＡ、ＴＥＧＤＭＡ等の多官能性モノマーのレジン（樹脂）に、アルミナ、シリカ、ジルコニア等の、ナノサイズのセラミック粉体（フィラー）を混合した材料が用いられる。材料には、色調調整のために顔料等を加えても良い。必要に応じてコンポジットレジンに溶媒を加え、スラリーとして用いる。コンポジットレジン製歯冠修復物では、レジン成分を含む歯冠修復物を患者の口腔内に装着するため、医療用材料として承認されたレジン成分およびセラミックス成分が用いられる。
【００１９】
工程Ｓ４：塗布／硬化工程
エナメル質および象牙質の位置および材料のデータに基づいて、シェルモールド中にディスペンサで材料を塗布する。
【００２０】
図２Ａは、吐出装置の全体写真であり、左から、コンピュータ、ロボット、コントローラ、ディスプレーの順に並ぶ。図２Ｂはディスペンサを搭載したロボットとそのコントローラの写真であり、図２Ｃはディスペンサの拡大写真である。例えば、直行型ロボットは武蔵エンジニアリング社製の卓上ロボットＳｈｏｔＭｉｎｉ２００α−３Ａであり、ディスペンサは同じく武蔵エンジニアリング社製のＪｅｔＭａｓｔｅｒＭＪＥＴ−２Ｔ１−ＳＥＴＳである。
【００２１】
直行型ロボットは、ディスペンサの位置をｘ軸、ｙ軸、ｚ軸方向に制御する。ディスペンサは、例えば２種類のコンポジットレジン（エナメル質と象牙質）の塗布が可能な２機連装型とする。ロボットを動かすソフトウエアで、ＳＴＬデータをスライスして、これに応じて所定の位置にディスペンサを移動させ、コンポジットレジンを吐出する。ディスペンサは、例えばインクジェット方式でコンポジットレジンを塗布する。
【００２２】
図３は、コンポジットレジンを充填したシェルモールド１０の概略図である。シェルモールド１０は例えばアクリルからなり、歯冠の表面側の下部シェルモールド１１と、裏面側（歯根側）の上部シェルモールド１２に分割できる（破線部分で分割できる）。シェルモールド１０は、更に、インプラントと接合するための孔部１３に対応する突起と、コンポジットレジンを注入するための開口部１４とを有する。
【００２３】
コンポジットレジンの塗布工程では、まず、図２Ａの吐出装置に下部シェルモールド１１をセットする。続いて、エナメル質の位置データ（ｘ，ｙ，ｚ）に応じて、ディスペンサを用いて、光重合性のエナメル質用コンポジットレジン１を点状（スポット状）に塗布する。コンポジットレジン１を塗布しながら、紫外線や可視光等の光を照射し、硬化させる。
【００２４】
同様に、象牙質の位置データに応じて、光重合性の象牙質用コンポジットレジン２を塗布しつつ、紫外線や可視光等の光を照射し硬化させる。
【００２５】
以上で、エナメル質用、象牙質用のコンポジットレジン１、２の塗布／硬化工程が完了する。ここでは、エナメル質および象牙質の２層を塗布したが、更に、下部シェルモールド１１の上端（点線）まで、構造層用のコンポジットレジン３を塗布し硬化させても良い。
【００２６】
工程Ｓ５：注入／硬化工程
吐出装置から下部シェルモールド１１を取り出し、上部シェルモールド１２と重ね合わせる。接続箇所からコンポジットレジンが漏れないように、十分な力で重ね合わせて固定する。続いて、開口部１４から、光重合性の構造層用コンポジットレジン３をエアーベント（図示せず）から空気を抜きながら注入充填し、光を照射して硬化させる。かかる工程では、コンポジットレジン３の重合収縮（体積収縮）を補填するために、構造層用コンポジットレジン３を加圧状態で維持しながら硬化させる。この際、開口部１４内でコンポジットレジン３が硬化しないように、開口部１４には光を通さないステンレス管等を挿入しておくのが好ましい。
【００２７】
コンポジットレジンに含まれるセラミックス等が不透明な場合、光が透過せず光重合することが困難である。このような場合は、セラミックスと同じ屈折率のレジンでスラリーを混合することで透明なスラリーとなり光重合が可能となる。
【００２８】
なお、ここでは、光重合レジンを用いる場合について説明したが、熱重合レジンを用いてもかまわない。熱重合レジンの場合は、各コンポジットレジンを例えば１００℃〜１６０℃程度に加熱して硬化させる。
【００２９】
最後に、シェルモールド１０を上下に分割して、歯冠修復物２０を取り出す。以上の工程で、歯冠修復物２０が完成する。
【００３０】
歯冠修復物２０は、設計データに基づきオーダーメードで正確に作製されるため、患者の歯の欠損部分にインプラントで固定するだけで使用可能であり、歯冠修復物２０を削って噛み合わせ等の微調整を行う必要はない。また、患者の他の天然歯と略同様の色調を有する歯冠修復物２０が得られ、装着しても違和感を感じさせない。
【００３１】
図４Ａ〜図４Ｃは、シェルモールド１０および／または完成した歯冠修復物２０の写真である。
【００３２】
図４Ａは、アクリル製の下部シェルモールド１１と、完成した歯冠修復物２０である。
【００３３】
図４Ｂは、下部シェルモールド１１の上に上部シェルモールド１２を重ねた状態である、左方の開口部からコンポジットレジンを注入する。
【００３４】
図４Ｃは、完成した歯冠修復物２０とインプラントであり、図４Ｄは、歯冠修復物２０の孔部１３にインプラントを挿入してセメントで接着した状態である。
【００３５】
以上のように、本実施の形態１にかかる歯冠修復物の作製方法では、歯冠修復物２０の外観形状データに基づきＣＡＭ装置を用いてシェルモールド１０を形成するため、設計通りの外観形状を有する歯冠修復物２０を得ることができる。例えば、口腔内の噛み合わせは、５０μｍ以下の精度を要求されるが、本実施の形態１にかかる方法では、５０μｍ以下の精度で歯冠修復物が作製できる。
【００３６】
また、歯冠修復物２０を患者の口腔内に装着した後の、噛み合わせ調整が不要となるため、患者の負担も低減できる。特にインプラント等の大きな手術後の患者の負担が軽くなり、高齢な患者等に対しては非常に有意義である。
【００３７】
また、異なるコンポジットレジン１、２、３を積層して歯冠修復物２０を形成することにより、天然歯に非常に近い色調で、審美性の高い歯冠修復物２０を得ることができる。
【００３８】
また、セラミックス材料を切削する方法のように削りかすや削り残しが発生せず、材料の無駄がなくて経済的である。
【００３９】
また、歯冠修復物２０の外観形状、エナメル質、象牙質、構造層の形状は、ＣＡＤデータに基づいて作製されるため、歯冠修復物の製造工程が速くなるとともに、作製者である歯科技工士の４年から１０年といわれる経験や習熟度に依存することなく、正確に歯冠修復物２０を作製できる。
【００４０】
なお、歯冠修復物の作製方法として、パウダーやスラリーを積層して作製するラピッドプロトタイピング（ＲＰ）法が提案されている。ＲＰ法では、層状に歯冠修復物を形成するため、特に、審美性の点で天然歯のような色調の歯冠修復物を得ることが困難であった。これに対して、本実施の形態１にかかる方法では、ディスペンサを用いて点状にスラリーを塗布するため、天然歯に近い色調を得ることが可能となる。また、上述のように、歯冠修復物の作製精度も向上する。
【００４１】
実施の形態２
図５は、本発明の実施の形態２にかかる、セラミック製歯冠修復物の作製方法のフローチャートである。セラミック製歯冠修復物は、コンポジットレジン中のレジンを焼却除去した歯冠修復物である。かかる製造方法は以下の工程Ｓ１０１〜Ｓ１０９を含む。
【００４２】
工程Ｓ１０１〜Ｓ１０５
実施の形態１の工程Ｓ１〜Ｓ５と同じ工程である。
但し、工程Ｓ１０２の設計工程では、工程１０７の焼結工程において歯冠修復物が収縮することを考慮して形状を設計する。歯冠修復物の収縮率は焼結条件により異なるため、予め焼結条件と収縮率のデータを取っておくことが好ましい。
また、エナメル質用、象牙質用、および構造層用の材料としては、実施の形態１と同様に、多官能性モノマー等のレジンにナノサイズやミクロンサイズのフィラー等を混合したコンポジットレジンが用いられる。但し、本実施の形態２では、焼却工程（Ｓ１０６）でレジンを焼却除去するため、医療用材料として承認されていないレジンを用いることもできる。
【００４３】
工程Ｓ１０６：焼却工程
シェルモールドから取り出した歯冠修復物を電気炉などで加熱し、歯冠修復物中のアクリル等のレジンを焼却、除去する。これにより、多孔質のセラミック材料からなる歯冠修復物を得ることができる。焼却条件は、例えば６００℃で２時間の加熱とする。
【００４４】
工程Ｓ１０７：焼結工程
歯冠修復物を電気炉等で加熱して、歯冠修復物の焼結を行う。焼結条件は、歯冠修復物の形状に依存するが、例えば１４００℃〜１７００℃で２時間加熱して行う。歯冠修復物が薄肉の場合などは、例えば１５００℃程度が好ましい。焼結工程では、セラミック粒子間の焼結により歯冠修復物の体積が収縮し、患者の口腔内に装着する最終形状の歯冠修復物となる。
なお、工程Ｓ１０７と工程Ｓ１０８は、同一工程として行っても良く、または連続した一連の工程として行っても良い。
【００４５】
工程Ｓ１０８：ガラス浸透工程
歯冠修復物をパウダー状のガラスに接触させた状態で加熱し、多孔質の歯冠修復物中に溶融したガラスを浸透させる。具体的には、電気炉中に白金箔を置き、その上にパウダー状ガラスを乗せ、更にパウダー状ガラスに外部が接触するように歯冠修復物を乗せる。この場合、歯冠修復物の孔部（インプラントを固定する孔部）やその周囲はパウダー状ガラスが接触しないようにする。この状態で、例えば１１００℃で２時間加熱し、歯冠修復物にガラスを浸透、充填させる。パウダー状ガラスとしては、例えば株式会社ジーシー（ＧＣ）から入手可能なビタインセラムアルミナ（VITA In-Ceram ALUMINA（登録商標））が用いられる。アルミナ以外にジルコニア、スピネル等を用いても構わない。
【００４６】
工程Ｓ１０９：ガラス除去工程
ガラス浸透工程後の歯冠修復物は、周囲に余分なガラスが付着した状態である。そこで、余分なガラスを、例えばサンドブラストを用いて除去する。サンドブラスト工程では、ガラスと歯冠修復物との強度差を利用して、歯冠修復物の表面が露出するまで付着したガラスを削り取る。
【００４７】
以上の工程で、本実施の形態２にかかる歯冠修復物が完成する。
【００４８】
本実施の形態２にかかる歯冠修復物では、多孔質の歯冠修復物中にガラスを浸透させるため、上述の実施の形態１の歯冠修復物より高強度の歯冠修復物が得られる。勿論、実施の形態１の歯冠修復物と同様に、天然歯に非常に近い色調で、高精度な歯冠修復物である。
【００４９】
実施の形態３
実施の形態１では、工程Ｓ４で、エナメル層１を塗布し、続いて象牙層２を塗布する場合（図３）について述べたが、エナメル層１と象牙層２との境界近傍において、それぞれの材料を交互に塗布し、境界がグラディエーションとなるようにしても良い。
【００５０】
即ち、塗布材料は、インクジェット方式のディスペンサ（図２Ｃ参照）を用いて、座標データ（ｘ，ｙ，ｚ）として与えられる位置データに従って、各点毎に塗布される。このため、例えば２種類のコンポジットレジン（エナメル質と象牙質）の塗布が可能な２機連装型のディスペンサを用いて、エナメル層と象牙層を、エナメル層から象牙層に徐々に置き換わるように塗布することも可能である。このような塗布方法を用いることにより、エナメル層１と象牙層２との境界をグラディエーションにすることができる。
【００５１】
同様に、象牙層２と構造層３との境界をグラディエーションとなるようにしても良い。
【００５２】
このように、本発明の塗布工程では、座標データ（ｘ，ｙ，ｚ）に基づいて、点毎に材料を塗布するため、任意の位置に各材料の塗布が可能となり、より天然歯の色調に近い歯冠修復物の形成が可能となる。
【００５３】
なお、実施の形態１〜３では、エナメル層、象牙層が１層ずつの場合について説明したが、これらの層は、２層以上の材料から形成しても良い。例えば、エナメル層を、透明度の高いエナメル質と透明度の低いエナメル質の２層とし、それぞれに材料データ、位置データを与えても良い。同様に、象牙層を透明度の高い象牙質と透明度の低い象牙質の２層とし、それぞれに材料データ、位置データを与えても良い。もちろん、これらの層の境界（例えば、透明度の高いエナメル質と透明度の低いエナメル質の境界）をグラディエーションとすることも可能である。
【符号の説明】
【００５４】
１  エナメル質用コンポジットレジン
２  象牙質用コンポジットレジン
３  構造層用コンポジットレジン
１０  シェルモールド
１１  下部シェルモールド
１２  上部シェルモールド
１３  孔部
１４  開口部
２０  歯冠修復物
【図１】
2012045190.tif 000003
【図２Ａ】
2012045190.tif 000004
【図２Ｂ】
2012045190.tif 000005
【図２Ｃ】
2012045190.tif 000006
【図３】
2012045190.tif 000007
【図４Ａ】
2012045190.tif 000008
【図４Ｂ】
2012045190.tif 000009
【図４Ｃ】
2012045190.tif 000010
【図４Ｄ】
2012045190.tif 000011
【図５】
2012045190.tif 000012